(57)【要約】  本発明は、線形焦点式レーザビームを用いた固形物のレーザドーピング方法、および該方法に基づいて製造された太陽電池エミッタである。本発明に係るレーザドーピング方法では、まず第１に、ドーパントを含む媒体を、固体材料の表面に接触させる。そして、レーザパルスを照射することによって、媒体と接触する固体材料の表面下の領域を溶解させる。その結果、ドーパントが、溶解した領域に拡散し、また、冷却されて、該溶解した領域が再結晶する。レーザビームの焦点は、固体材料上に線形的に合わせられ、その線形焦点の幅は、１０μｍよりも小さいことが好ましい。
2008507849.tif 000002
【特許請求の範囲】
【請求項１】
ドーパントを含む媒体を固体材料の表面に接触させるステップと、
レーザパルスを照射して、前記媒体と接触する前記固体材料の表面下の領域を溶解させることによって、前記ドーパントを拡散し、かつ、冷却して再結晶するステップとを含む、前記固体材料に、ドープされた領域を形成する方法であって、
前記固体材料に線形的にレーザビームの焦点を合わせることを特徴とするレーザドーピング方法。
【請求項２】
前記線形的な焦点の幅（Breite）は１０μｍよりも小さいことを特徴とする請求項１に記載のレーザドーピング方法。
【請求項３】
前記線形的な焦点の長さ（Lange）は、１００μｍ以上１０ｍｍ以下であることを特徴とする請求項１に記載のレーザドーピング方法。
【請求項４】
前記固体材料への前記レーザビームの吸収波長が、所定の波長、特に１μｍに一致するように、前記レーザビームの波長を選択することを特徴とする請求項１〜３のいずれかに記載のレーザドーピング方法。
【請求項５】
前記固体材料がシリコンであるとともに、前記レーザビームの波長が６００ｎｍ以下であることを特徴とする請求項４に記載のレーザドーピング方法。
【請求項６】
前記溶解した固体材料のドーパント原子の熱拡散距離が、所定の距離、特に１μｍに一致するように、パルス長を選択することを特徴とする請求項１〜５のいずれかに記載のレーザドーピング方法。
【請求項７】
前記固体材料がシリコンであるとともに、前記パルス長が１００ｎｓ以下、特に５０ｎｓ以下であることを特徴とする請求項６に記載のレーザドーピング方法。
【請求項８】
前記固体材料と前記ビームの光束線とが相対運動をするように、前記ビームの光束線を、前記固体材料上で走査させることを特徴とする請求項１〜７のいずれかに記載のレーザドーピング方法。
【請求項９】
液体または固体状態で塗膜されている前記媒体を、スピンコーティング、スクリーン、またはフィルム印刷によって、前記固体材料の表面に蒸着（festen）することを特徴とする請求項１〜８のいずれかに記載のレーザドーピング方法。
【請求項１０】
前記媒体は、スパッタリングによって固体塗膜（６）の形で蒸着されることを特徴とする請求項１〜９のいずれかに記載のレーザドーピング方法。
【請求項１１】
基礎基板（１）（Startsubstrat）に蒸着された前記媒体が、スパッタされて、中間ターゲット（３）（Zwischen-Target）に蒸着する第１のスパッタリング処理と、
前記媒体が前記中間ターゲット（３）からスパッタされて、ドープされる固体材料（５）に蒸着される第２のスパッタリング処理とによって、
前記媒体が前記固体材料（５）に蒸着されることを特徴とする請求項１０に記載のレーザドーピング方法。
【請求項１２】
前記中間ターゲット（３）は、シリコン素材であることを特徴とする請求項１１に記載のレーザドーピング方法。
【請求項１３】
前記媒体は、ドーパント自身から成り、前記基礎基板（１）上に粉末として蒸着されることを特徴とする請求項１１または１２に記載のレーザドーピング方法。
【請求項１４】
前記固体材料が、主材料と、前記主材料の表面を被覆する中間層（１１）と、前記中間層（１１）に蒸着された媒体物とを含むことを特徴とする請求項１〜１３のいずれかに記載のレーザドーピング方法。
【請求項１５】
前記中間層（１１）は、保護層であることを特徴とする請求項１４に記載のレーザドーピング方法。
【請求項１６】
前記中間層（１１）は、前記レーザビームの非反射層として作用することを特徴とする請求項１４または請求項１５に記載のレーザドーピング方法。
【請求項１７】
前記中間層（１１）は、シリコン窒化物、二酸化ケイ素、またはアモルファスシリコン、または、これらの物質の一つに基づくものを含むことを特徴とする請求項１４から１６のいずれかに記載のレーザドーピング方法。
【請求項１８】
請求項１〜１７のいずれかに記載の半導体にドープ領域を形成する方法を用いて、太陽電池のエミッタ領域を形成することを特徴とする太陽電池エミッタ領域形成方法。
【請求項１９】
請求項１〜１７のいずれかに係る方法で生成される太陽電池のドープ領域を、前記金属層で被覆することにより、半導体と金属との間にオーム接触を形成することを特徴とするオーム接触形成方法。
【請求項２０】
パルスビーム源と、線形焦点を生成する円柱レンズと、前記固体材料の表面上にサイズの小さい像を結ぶ対物レンズとを備えることを特徴とする請求項１〜１９のいずれか１項に記載の方法を実行するための装置。
【請求項２１】
請求項２０に記載の装置が、基準点から前記固体材料までの空間を測定し、焦点位置が、前記固体材料の表面の焦点深度内に位置するように、前記対物レンズと前記固体材料の表面の空間を調整するオートフォーカス装置であることを特徴とする装置。
【発明の詳細な説明】
【発明の詳細な説明】
【０００１】
本発明は、請求項１の序文からも読み取れるように、固体材料におけるドープ領域を形成する方法に関するものであり、また、該方法を実現するための装置に関するものである。本発明は、また、本発明の方法に基づく太陽電池のエミッタ領域を形成する方法にも関する。さらに、本発明は、半導体と金属との間のオーム接触を形成する方法に関する。
【０００２】
単結晶または多結晶シリコン太陽電池の商業製造において、太陽電池エミッタは、高温処理ステップによって生成され、その後、およそ１０００Ｋの温度の拡散オーブンにおいて、一般的にはリン等のドーパントの拡散が行われる。この処理に必要な時間はおよそ３０分である。このように、拡散オーブンにおける拡散によって太陽電池エミッタを製造する従来の製造は、エネルギーおよび時間を消費してしまう。
【０００３】
これに加えて、従来の拡散処理では、エミッタ拡散に長時間要するため、製造は、製造システムにおいて１回限りのみ実行される。また、太陽電池の低コスト製造では、個々のステップは単純かつ迅速であるが、全体的には調和している処理、すなわち、インライン製造処理が要求される。拡散オーブンにおける拡散による太陽電池エミッタの製造は、これらの要求を十分に満たすことができない。
【０００４】
ＵＳ５９１８１４０号公報には、以下の半導体レーザドーピング方法が開示されている。まず、ドーパントを含む材料からなる薄い層を半導体表面上へ蒸着し、続いて、半導体表面へレーザパルスビームを照射し、該レーザパルスのエネルギーが、半導体表面と蒸着されたドーパント層との間の接触面において、吸収され、熱エネルギーに変換される。その結果、半導体の上側の領域が溶解し、その溶解した領域にドーパント原子が組み込まれることにより、溶解中で拡散が起こる。レーザパルスの照射中または照射時間の終盤には、半導体の溶解領域が再結晶し、それによって、結晶の空間格子にドーパント原子が組み込まれる。これにより、特に、固体材料中における表面近くには、ドーパントが高濃度であるドープ領域を生成することができる。これまでは、欠損のないおよそ１μｍまたはそれより薄い溶解した表面層で、再結晶することが可能なシリコン等の半導体に、レーザドーピングを実施することは不可能であった。試験的に、市販のレーザプロセスシステムを用いて、シリコンに、ドープされた領域を生成したが、その結果、特に、太陽電池効率や、無鉛に相当する非常に低い電圧値等において、太陽電池エミッタの質が悪くなった。さらに、ＴＥＭ（透過型電子顕微鏡）分析法において、太陽電池エミッタは、高転移濃度によるダメージを受けることが明らかとなった。
【０００５】
上記問題点に鑑みて、本発明の目的は、レーザドーピング手段によって、ドープされた領域における固体材料の欠損によってもたらされる自由原子（hohe Defektfreiheit）を増加させることが可能な、固体材料にドープ領域を形成する方法を提供することである。また、ドーパント層を供給する点、高濃度のドーパントをもたらす点、レーザの照射効率を高める点に関して、従来方法を改善することにある。
【０００６】
上記目的は、請求項１およびさらに独立請求項の特徴的な構成により実現できる。さらには、従属請求項の内容は有利な実施の形態および解釈によって補填している。
【０００７】
本発明に係る方法手段による太陽電池のエミッタ領域を生成する方法もさらに本発明の範囲を定義づける。また、本発明に係る方法手段によって、半導体と金属との間のオーム接触を形成する方法も本発明の範囲を定義づける。さらには、本発明に係る方法を実施するために装置も本発明の範囲を定義づける。
【０００８】
固体材料にドープ領域を形成するための本発明に係る方法は、まず、ドーパントを含む媒体を、固体材料の表面に接触させる。それから、レーザパルスを照射することによって、ドーパントが該溶解した領域に拡散し、溶解した領域が冷却されたときには再結晶するように、該媒体と接触した表面下の固体材料の領域を溶解させる。
【０００９】
本発明に係る方法の実質的な構成は、固体材料に線形的にレーザビームの焦点を合わし、その線形焦点の幅は１０μｍよりも小さい値が選択される。例えば、焦点幅が、５μｍから１０μｍまでの範囲内に含まれるものであってもよい。また、この焦点幅は、合計がちょうど５μm、またはそれ以下のものであってもよい。
【００１０】
レーザドーピング方法に関する線形焦点によって、欠損から生じた自由原子を高濃度で有する再結晶したドープ領域を形成することができることは、試験によってすでに確証されている。
【００１１】
これは、高温処理を用いる必要がなく、また、非常に長い処理時間を必要とすることのない本発明に係る方法によって実現される。それどころか、本発明に係る方法は、高い結晶性および欠損部分からの自由原子を有するドープ領域を形成する、固体材料の低温度ドーピング方法を意味する。
【００１２】
本発明に係る方法は、高温度オーブンでの半導体ウェハのバッチ処理を、太陽電池のような電子部品の製造における直接的組み込みのために、より効率的なロジティクスで行うインライン処理と取り替えることが可能となる。
【００１３】
試験で実行されるレーザビームは、５μｍ幅および数百μｍ長の線で形成されるが、線形焦点の長さは、一般的に、１００μｍから１０ｍｍの範囲内であることが好ましい。
【００１４】
本発明に係る方法では、ドープされる領域の深さは、適当なレーザ波長を選択することによって定めることができる。これは、レーザビームの、吸収長さまたは固体材料における貫通深さが、所望のドープされる領域の深さに一致するように、波長を選択することにより可能となる。太陽電池エミッタでは、該深さが、１μｍ若しくはそれよりも小さく選択される。固体材料が半導体シリコンであるときのレーザビームの波長は、大体６００ｎｍ若しくはそれよりも小さい値である。
【００１５】
さらには、ドープされる領域の深さをある範囲で要求するときは、溶解した固体材料におけるドーパント原子の熱拡散距離が、前記所望の深さの範囲の領域における熱拡散距離となるように、パルス波長を選択すべきである。固体材料が半導体シリコンであり、かつ所望の深さの範囲が１μｍであるときは、パルス波長を１００ｎｓ、好ましくは、５０ｎｓ以下とすべきである。
【００１６】
通常、少なくとも一方向におけるドープ領域のラテラル範囲は、線形焦点よりも大きく、線形焦点のラインに対して垂直に並べられるビーム光束線と固体材料とが相対運動するように、ビーム光束線を固体材料上で走査させる必要がある。
【００１７】
固体材料が、Ｘ−Ｙ線形テーブル（verschiebetisch）に据え付けられ、レーザビームが静止状態で維持されるのが好ましい。しかしながら、ここでは、静止状態が維持される固体材料と、該固体材料上でレーザビームを走査させる構成のレーザビームの光学系とを提供する。
【００１８】
ドーパントを含む材料は、スピンコーティングや、スクリーン若しくはフィルム印刷によって、液体や固体状態の塗膜として接触面上に蒸着される。けれども、前記媒体は気体になるため、固体材料の表面と直接接触することになる。
【００１９】
本発明に係る他の方法の具体的な説明は、スパッタリングによって、固体材料上に、固体状態の塗膜としてドーパントを含む媒体を蒸着し、レーザビームは、必ずしも後の溶解で、線形的に焦点を合わせる必要はない。
【００２０】
媒体は、まず、スパッタリングの第１段階において、まず、基礎基板（Startsubstrat）上に蒸着され、そこから、スパッタされ、中間ターゲット(Zwischen-target)に蒸着される。そして、スパッタリングの第２段階において、中間ターゲットからスパッタされ、ドープされる固体材料上に蒸着する。
【００２１】
また、基礎基板は、中間ターゲットのように、基板やウェハ等のシリコンを含む構成であってもよい。
【００２２】
媒体は、大部分、または全部が、ドーパント自体から構成され、例えば、基礎基板に粉末として蒸着する。したがって、シリコンウェハから中間ターゲット上にスパッタされる前に、特にドーパント要素として一般的に用いられる、リン、ヒ素、アンチモン、ボロン、アルミニウム、ガリウム、インジウム、タンタル、若しくは、チタニウムが、シリコンウェハ上に粉末として蒸着される。中間ターゲット上から、ドープされる固体材料に蒸着される層は、９０パーセント以上のドーパントを含んでいてもよく、これにより、シリコン基板をわずかにスパッタリングするだけで、スパッタリングの第１段階でドーパントが含まれることとなる。したがって、このような方法によれば、ドープされる固体材料上に、例えば、数ナノメートルの薄さの非常に薄いドーパント層を設けるだけで、例えば、固体材料中に１０２２／ｃｍ３の高ドーパント濃度にすることができる。
【００２３】
これまでは、本発明におけるドープされる固体材料は、ドープされる半導体自体を意味していたが、媒体が中間層上に蒸着される本発明に係る方法によれば、固体材料は、ドープされる半導体の構成要素となる主材料と、該主材料の表面を被覆する中間層を含むものであることを意味してもよい。また、次のドーピング時のレーザビームで、線形的に焦点を合わせることは必ずしも必要ではない。そういうものの１つとして、例えば、中間層が、半導体上に発せられるレーザビームを反射しない非反射層として作用する場合がある。非反射層は、中間層下に位置する半導体の表面領域を溶解するのに、レーザビームの全ビーム光束を用いることを可能にする。中間層によって溶解している間に、ドーパントは半導体内に拡散する。このように、前述のスパッタリングによって、中間層上のドーパント濃度を予め非常に高濃度にすることができるため、中間層に関わらず、高ドーパント濃度は半導体内で実現される。高ドーパント変化度の結果、ドーパントは、高速度で中間層内に拡散する。
【００２４】
中間層は、半導体の表面を被覆保護するための被覆層の代わりであってもよいし、または被覆層に付加的に形成されるものであってもよい。
【００２５】
特に、中間層は、シリコン窒化物、二酸化ケイ素、アモルファスシリコン、または、これらの物質のひとつに基づくものを含んでいてもよい。
【００２６】
中間層は、また、スパッタリングによって生成されてもよい。特に、ドーパント層がスパッタリングによって生成されるとき、ドーパント層および中間層は、全く同一のスパッタシステムによって生成される。
【００２７】
本発明に係る方法は、特に、太陽電池エミッタとして利用される半導体表面領域をドーピングすることによって、太陽電池のエミッタ領域を生成するために用いられる。
【００２８】
さらに、本発明に係る方法は、本発明に係る方法によって半導体上に形成されたドープ領域付近での半導体と金属との間でオーム接触を発生するのに用いられる。ドープ領域を被覆する金属層が、非常に低い接触抵抗であるオーム接触をｐ型およびｎ型ウェハの両者との間で発生させることができる。前述した方法によって、ストリップ接触と、点接触とが可能になる。
【００２９】
本発明は、また、パルス状のレーザビーム源、線形焦点を生成する円柱レンズ、固体材料の表面上にサイズが縮小された線形焦点の像を結ぶ対物レンズ、を含む本発明に係る方法を実行するための装置にも関する。
【００３０】
この装置は、基準点から固体材料表面までの空間を測定し、対物レンズと固体材料表面との間の空間を調整する。該調整は、必ず、焦点位置が、表面の湾曲や粗さに関わらず、ウェハ表面上の焦点深度内で維持されるように、固体材料表面上の焦点深度内に焦点位置を維持するように行われる。
【００３１】
（実施例）
本発明に係る方法の実施例、およびそれを実施するための装置を、図を用いて、以下に詳細に説明する。
【００３２】
図１は、本発明に係る方法を実行するための装置の実施例を示す図である。
【００３３】
図２は、２段階のスパッタリング方法を用いる本発明に係る方法を実行するための実施例を示す図である。
【００３４】
図３は、半導体材料上に、非反射層を追加した本発明に係る方法を実行するための実施例を示す図である。
【００３５】
図１を参照すると、図１には、周波数を２重にすることによりλ＝５３２ｎｍの波長のレーザビームを発するＱスイッチＮｄ：ＹＶＯ４レーザを光源として用いる装置が示されている。そのパルス周波数は、一般的に、１０ｋＨｚから１００ｋＨｚの範囲内のものである。
【００３６】
シリコンにレーザドーピングするときの最適なパルス・エネルギー濃度は、２Ｊ／ｃｍ−２から６Ｊ／ｃｍ−２の範囲内のものである。
【００３７】
レーザビームは、場合によっては、円柱レンズによって、広範囲で焦点を合わせた後に、線形焦点を生成する。本実例では、円柱レンズの焦点距離は、ｆ＝２００ｍｍである。
【００３８】
これにより、対物レンズによって、レーザビームは、シリコンウェハ上に像を結ぶ。ここで、本実施例における対物レンズは、ｆ＝５０ｍｍの焦点距離を有する。対物レンズは、シリコンウェハ上において、サイズの小さくなった線形焦点を映し出す。ここでは、たとえ表面が湾曲していたり、粗かったりしていても、焦点が、常に、光学的像を結ぶ焦点深度内のウェハ表面上に存在するかを確かめる必要がある。
【００３９】
これは、連続して、基準点からウェハ表面までの空間を測定し、対物レンズとシリコンウェハとの間の空間の補正をオートフォーカス装置が行うことによって可能になる。補正のために、レーザビームの中心線上でシリコンウェハの位置を移動することが好ましいが、本実施例では、図に示すように、レーザビームの中心線上で、対物レンズを移動することによって、補正している。
【００４０】
シリコンウェハは、レーザビームに対して垂直なＸ−Ｙ線形変位テーブル（verschiebetisch）上に備え付けられる。入射されるビーム光束に対して相対的にシリコンウェハを移動させることにより、シリコンウェハ上の広範囲において走査することが可能となる。
【００４１】
太陽電池エミッタを製造するためのテストでは、市販のリン酸塩を含有するドーパント液体が、スピンコーターによってシリコンウェハに塗布される。ドーピングは、１または複数のレーザパルスによって溶解されたウェハ表面が、１μｍまたはそれ以下の深さだけ下がり、ドーパント液体のリン原子が、溶解したシリコン内に入り込むことによって行われる。冷却および溶解したウェハを凝固後、高度にドープされたｎ型エミッタ領域が完成する。
【００４２】
シリコンｎ型ウェハ上における、ボロンでドープされるＰ＋型エミッタは、本発明に係る方法によって、すでに処理されているものとする。
【００４３】
良好なドーピングを実現するためには、表面の各領域で必要な数のレーザパルスが確立され、その後で、それらのビーム光束が、予め定められた所定の速度で、ウェハ表面上に連続して導かれることが好ましい。このパルス数およびパルス周波数から、走査速度を決定する。走査速度は、０．１から０．５ｍ／ｓの範囲内であることが好ましい。また、それに対する代替案として、実質的には焦点幅に相当する離散的方法で、テーブルを移動させてもよい。
【００４４】
各照射ポイントでは、所定の数のレーザパルスを静的に、シリコンウェハに照射し、そして、レーザパルスを照射せずに、次の照射ポイントにおける走査線の配向性と垂直に、線形焦点の位置合わせをする。
【００４５】
３０Ｗのレーザシステムを用いると、およそ１０ｃｍ２／ｓの処理能力が得られる。
【００４６】
次に、本発明に係る方法の変形例が図示されている図２ａ，ｂを参照する。ここでは、媒体が、２段階のスパッタ処理によって、固体塗膜として、ドープされる固体材料に蒸着される。
【００４７】
まず、基礎基板としてのシリコンウェハ１上に、例えば純粋なリンの粉末等のドーパント２が蒸着される。それから、図２ａに示すように、第１段階のスパッタリングにおいて、ドーパント２の粉末が、スパッタされて、シリコンウェハから成る中間ターゲット３(Zwischen-target)上に蒸着される。そして、該ドーパント２は、この中間ターゲット３上のドーパント層４として蒸着される。この第１段階によって、接触するドーパント層４のドーパント濃度を、例えば、９０％等の非常に高濃度とすることができる。リン等のドーパントを除いたドーパント層は、スパッタリングの第１段階でシリコンウェハ１から付加的に剥がれたシリコンを含んでいてもよい。
【００４８】
スパッタリングの第２段階では、図２ｂに示すように、ドーパント層４は、スパッタされ、第２のドーパント層６として、ドープされる固体材料５に蒸着される。ドーパント層４と比較すると、その後のレーザビームドーピングにおいて、固体材料５で高均一性のドーピング濃度を実現できるように、このドーパント層６は、構成成分の均一性が優れていることを特徴としている。そのドーパント層６は、数ｎｍ、例えば、１から１０ｎｍの範囲内の薄さであってもよい。その後、レーザビームは、ドーパント層が蒸着された固体材料５上に焦点が合わせられ、これによって、瞬間的に表面領域が溶解する。このときの焦点は、必ずしも線形焦点である必要はない。このドーパント層６は、それから、固体材料５の表面付近の溶解した領域内に拡散し、固体材料の再結晶の格子構造に組み込まれる。
【００４９】
図３に示すように、図３は、本発明に係る方法のさらなる変形例を示したものであり、例えば、半導体１０の上層領域がドープされているシリコンウェハ１０の代わりとして、非反射層１１が半導体上に載置される。非反射層１１は、レーザビームのほぼ全光量を半導体１０に照射するものであり、溶解に用いるレーザビームの反射率をできるだけ低くするために設ける。
【００５０】
ドーパントを含む媒体を非反射層１１上に載置する。この媒体はドーパント自身から構成されていてもよいし、例えば、スパッタリングすることにより、非反射層１１上にドーパントが蒸着された構成でもよい。上述したように、特に、２段階スパッタリング処理を用いることにより、リン等のドーパントを非反射層１１上に高濃度で蒸着させることが可能となる。非反射層１１は、同様に同一の試験室で、スパッタリングによって生成されることが好ましい。
【００５１】
そして、レーザビームの焦点を半導体１０上に合わせ、瞬間的に表面領域を溶解する。これに対しては、線形焦点とすることは必ずしも必要であるとは限らない。そうすると、ドーパントが、非反射層１１を通り抜けて、半導体１０の表面付近の溶解した領域内に拡散し、再結晶における格子構造に組み込まれる。
【００５２】
特に太陽電池の効率性については、これまでのフォトリソグラフィーパターニングと同様に高温度処理を必要とする方法による多段式エミッタが知られている。
【００５３】
比較的高パルスな周波数を有するレーザを用いる本発明に係る方法によって、多段式エミッタを生成するためのドーパント濃度のラテラル方向パターニングが、同時にまたは付加的に実現することができる。
【００５４】
本発明に係る方法の目的は（それ自体単独で）、裏面の少数キャリアとの再結合を減らす裏面電界を生成することにある。その処理は、上述したものに限らず、Ｐ型ウェハの裏面上に、ボロンのドーパントペーストを蒸着し、それから、レーザでその表面を照射するものであってもよい。
【図面の簡単な説明】
【００５５】
【図１】本発明に係る方法を実行するための装置の実施例を示す図である。
【図２】２段階のスパッタリング方法を用いる本発明に係る方法を実行するための実施例を示す図である。
【図３】半導体材料上に、非反射層を追加した本発明に係る方法を実行するための実施例を示す図である。
【図１】
2008507849.tif 000003
【図２ａ】
2008507849.tif 000004
【図２ｂ】
2008507849.tif 000005
【図３】
2008507849.tif 000006
【手続補正書】
【提出日】平成19年3月29日(2007.3.29)
【手続補正１】
【補正対象書類名】特許請求の範囲
【補正対象項目名】全文
【補正方法】変更
【補正の内容】
【特許請求の範囲】
【請求項１】
ドーパントを含む媒体を固体材料の表面に接触させるステップと、
レーザパルスを照射して、前記媒体と接触する前記固体材料の表面下の領域を溶解させることによって、前記ドーパントを拡散し、かつ、冷却して再結晶するステップとを含む、前記固体材料に、ドープされた領域を形成する方法であって、
前記固体材料に線形的にレーザビームの焦点を合わせるとともに、
前記線形的な焦点の幅（Breite）が１０μｍよりも小さいことを特徴とするレーザドーピング方法。
【請求項２】
前記線形的な焦点の長さ（Lange）は、１００μｍ以上１０ｍｍ以下であることを特徴とする請求項１に記載のレーザドーピング方法。
【請求項３】
前記固体材料への前記レーザビームの吸収波長が、所定の波長、特に１μｍに一致するように、前記レーザビームの波長を選択することを特徴とする請求項１または２に記載のレーザドーピング方法。
【請求項４】
前記固体材料がシリコンであるとともに、前記レーザビームの波長が６００ｎｍ以下であることを特徴とする請求項３に記載のレーザドーピング方法。
【請求項５】
前記溶解した固体材料のドーパント原子の熱拡散距離が、所定の距離、特に１μｍに一致するように、パルス長を選択することを特徴とする請求項１〜４のいずれかに記載のレーザドーピング方法。
【請求項６】
前記固体材料がシリコンであるとともに、前記パルス長が１００ｎｓ以下、特に５０ｎｓ以下であることを特徴とする請求項５に記載のレーザドーピング方法。
【請求項７】
前記固体材料と前記ビームの光束線とが相対運動をするように、前記ビームの光束線を、前記固体材料上で走査させることを特徴とする請求項１〜６のいずれかに記載のレーザドーピング方法。
【請求項８】
液体または固体状態で塗膜されている前記媒体を、スピンコーティング、スクリーン、またはフィルム印刷によって、前記固体材料の表面に蒸着（festen）することを特徴とする請求項１〜７のいずれかに記載のレーザドーピング方法。
【請求項９】
前記媒体は、スパッタリングによって固体塗膜（６）の形で蒸着されることを特徴とする請求項１〜８のいずれかに記載のレーザドーピング方法。
【請求項１０】
基礎基板（１）（Startsubstrat）に蒸着された前記媒体が、スパッタされて、中間ターゲット（３）（Zwischen-Target）に蒸着する第１のスパッタリング処理と、
前記媒体が前記中間ターゲット（３）からスパッタされて、ドープされる固体材料（５）に蒸着される第２のスパッタリング処理とによって、
前記媒体が前記固体材料（５）に蒸着されることを特徴とする請求項９に記載のレーザドーピング方法。
【請求項１１】
前記中間ターゲット（３）は、シリコン素材であることを特徴とする請求項１０に記載のレーザドーピング方法。
【請求項１２】
前記媒体は、ドーパント自身から成り、前記基礎基板（１）上に粉末として蒸着されることを特徴とする請求項１０または１１に記載のレーザドーピング方法。
【請求項１３】
前記固体材料が、主材料と、前記主材料の表面を被覆する中間層（１１）と、前記中間層（１１）に蒸着された媒体物とを含むことを特徴とする請求項１〜１２のいずれかに記載のレーザドーピング方法。
【請求項１４】
前記中間層（１１）は、保護層であることを特徴とする請求項１３に記載のレーザドーピング方法。
【請求項１５】
前記中間層（１１）は、前記レーザビームの非反射層として作用することを特徴とする請求項１３または請求項１４に記載のレーザドーピング方法。
【請求項１６】
前記中間層（１１）は、シリコン窒化物、二酸化ケイ素、またはアモルファスシリコン、または、これらの物質の一つに基づくものを含むことを特徴とする請求項１３〜１５のいずれかに記載のレーザドーピング方法。
【請求項１７】
請求項１〜１６のいずれかに記載の半導体にドープ領域を形成する方法を用いて、太陽電池のエミッタ領域を形成することを特徴とする太陽電池エミッタ領域形成方法。
【請求項１８】
請求項１〜１６のいずれかに係る方法で生成される太陽電池のドープ領域を、前記金属層で被覆することにより、半導体と金属との間にオーム接触を形成することを特徴とするオーム接触形成方法。
【請求項１９】
パルスビーム源と、線形焦点を生成する円柱レンズと、前記固体材料の表面上にサイズの小さい像を結ぶ対物レンズとを備えることを特徴とする請求項１〜１８のいずれか１項に記載の方法を実行するための装置。
【請求項２０】
請求項１９に記載の装置が、基準点から前記固体材料までの空間を測定し、焦点位置が、前記固体材料の表面の焦点深度内に位置するように、前記対物レンズと前記固体材料の表面の空間を調整するオートフォーカス装置であることを特徴とする装置。
【国際調査報告】
2008507849.tif 000007
2008507849.tif 000008
2008507849.tif 000009
2008507849.tif 000010
2008507849.tif 000011
2008507849.tif 000012